Composition d’électrolyte solide consistant en une matrice constituée de composants a), b) et c) suivants : a) au moins un copolymère de fluorure de vinylidène (VDF) et d’au moins un comonomère compatible avec le VDF, b) au moins un plastifiant, c) au moins un sel de lithium, et d’au moins un renfort mécanique (composant d). Composition selon la revendication 1, dans laquelle ledit comonomère est choisi parmi le fluorure de vinyle, le trifluoroéthylène, le chlorotrifluoroéthylène, le 1,2-difluoroéthylène, tétrafluoroéthylène, l’hexafluoropropylène, le perfluoro(méthylvinyl)éther, le perfluoro(éthylvinyl)éther, et le perfluoro(propylvinyl)éther. Composition selon l’une des revendications 1 ou 2, dans laquelle ledit copolymère de VDF est un copolymère de fluorure de vinylidène et d’hexafluoropropylène (HFP) ayant un taux massique d’HFP supérieur ou égal à 5%, de préférence supérieur ou égal à 8%, avantageusement supérieur ou égal à 11%, et inférieur ou égal à 45%, de préférence inférieur ou égal à 30%. Composition selon l’une quelconque des revendications 1 à 3, dans laquelle ledit plastifiant est un liquide ionique qui comprend un anion choisi parmi le tétrafluoroborate (BF 4 - ), le bis(oxalato)borate BOB - , l’hexafluorophosphate (PF 6 - ), l’hexafluoroarsénate (AsF 6 - ), le triflate ou trifluorométhylsulfonate (CF 3 SO 3 - ), le bis(fluorosulfonyl)imide (FSI - ), le bis-(trifluoromethanesulfonyl)imide (TFSI - ), le nitrate (NO 3 - ) et le 4,5-dicyano-2-(trifluoromethyl)imidazole (TDI - ), et un cation choisi dans la liste : ammonium, sulfonium, pyridinium, pyrrolidinium, imidazolium, imidazolinium, phosphonium, guanidinium, piperidinium, thiazolium, triazolium, oxazolium, pyrazolium, et leurs mélanges. Composition selon l’une quelconque des revendications 1 à 3, dans laquelle ledit plastifiant est un mélange d’au moins un liquide ionique et d’au moins un solvant à point d’ébullition supérieur à 160°C choisi parmi : le carbonate de vinylène, le carbonate de fluoroéthylène, le trans-4,5-difluoro-1,3-dioxolan-2-one, le carbonate d’éthylène, le carbonate de propylène, le (2-cyanoéthyl)triéthoxysilane, le 3-methoxypropionitrile, le sulfolane, et les poly éthylène glycol diméthyle éthers. Composition selon l’une quelconque des revendications 1 à 5, dans laquelle ledit sel de lithium est choisi parmi : LiPF 6, LiFSI, LiTFSI, LiTDI, LiBF 4 , LiNO 3 et LiBOB. Composition selon l’une quelconque des revendications 1 à 6, dans laquelle ledit renfort est choisi dans la liste : film microporeux, substrat tissé, substrat non-tissé de type fondu soufflé ou filé-collé, séparateur cellulosique, agrafes fibres courtes, ou fibres filées à l’état fondu. Composition selon l’une quelconque des revendications 1 à 6, dans laquelle ledit renfort est choisi parmi : les polymères, les fibres de carbones, les nanotubes de carbone, les fibres inorganiques et les fibres végétales. Composition selon l’une quelconque des revendications 1 à 6, dans laquelle ledit renfort est choisi parmi : les polymères, par exemple polyoléfine, PVDF, PTFE, polyamide, polyimide, polyaramide, polybenzoaxoles, polybenzimidazoles, polybenzthiazoles, polyphosphazenes, PEKK, PEEK, PES ou PSU ; les fibres de carbones; les nanotubes de carbone ; les fibres inorganiques, par exemple fibres de verre ; et les fibres végétales, par exemple papier, lignine, cellulose, ou nanowhiskers de cellulose. Composition selon l’une quelconque des revendications 1 à 9 consistant en : a) 8 à 66,5% de copolymère(s) de VDF, b) 4 à 76% de plastifiant(s), et c) 0,8 à 28,5% de sel(s) de lithium, d) 5 à 60% de renfort(s) mécanique(s), la somme de tous les constituants étant de 100%. Film non-poreux consistant en la composition selon l’une des revendications 1 à 10. Film selon la revendication 11, présentant une teneur en solvant(s) à point d’ébullition inférieur à 150°C, inférieure à 1% en poids, de préférence inférieure à 0,1%, de préférence inférieure à 10 ppm. Film selon l’une des revendications 11 ou 12, présentant une conductivité ionique de 0,01 à 5 mS/cm, de préférence de 0,05 à 5 mS/cm, avantageusement de 0,5 à 5 mS/cm à 25°C, mesurée par spectroscopie d’impédance électrochimique. Procédé de préparation du film selon l’une des revendications 11 à 13 par immersion, ledit procédé comprenant les étapes suivantes : - solubiliser ledit au moins un copolymère de VDF à température ambiante dans un solvant choisi parmi : la n-méthyl-2-pyrrolidone, le diméthyl sulfoxyde, le diméthyl formamide, la méthyl éthyl cétone, l’acétonitrile, et l’acétone ; - dissoudre ledit au moins un sel de lithium dans un plastifiant, pour obtenir une solution de sel de lithium ; - mélanger les solutions de copolymère de VDF et de sel de lithium, - immerger un renfort fibreux dans le mélange obtenu, - sécher le film ainsi obtenu. Procédé de préparation du film selon l’une des revendications 11 à 13 par enduction, ledit procédé comprenant les étapes suivantes : - solubiliser ledit au moins un copolymère de VDF à température ambiante dans un solvant choisi parmi : la n-méthyl-2-pyrrolidone, le diméthyl sulfoxyde, le diméthyl formamide, la méthyl éthyl cétone, l’acétonitrile, et l’acétone ; - dissoudre ledit au moins un sel de lithium dans un plastifiant, pour obtenir une solution de sel de lithium ; - mélanger les solutions de copolymère de VDF et de sel de lithium, - enduire un renfort fibreux avec le mélange ainsi obtenu, - sécher le film ainsi obtenu. Séparateur pour batterie rechargeable Li-ion, comprenant le film selon l’une des revendications 11 à 13. Dispositif électrochimique choisi dans le groupe : batteries, condensateur, condensateur électrique à double couche électrochimique, et assemblage membrane-électrode (AME) pour pile à combustible ou un dispositif électrochrome, ledit dispositif comprenant un film selon l’une des revendications 11 à 13. Batterie tout solide comprenant une anode, une cathode et un séparateur, dans laquelle ledit séparateur comprend le film selon l’une des revendications 11 à 13. Batterie tout solide comprenant une anode, une cathode et un séparateur, dans laquelle l’anode et/ou la cathode comprennent un film non-poreux selon l’une des revendications 11 à 13.